СПОСОБ ПОЛУЧЕНИЯ ВЫСОКОЧИСТОГО УГЛЕКИСЛОГО КАЛЬЦИЯ И АЗОТНО-СУЛЬФАТНОГО УДОБРЕНИЯ В ПРОЦЕССЕ КОМПЛЕКСНОЙ ПЕРЕРАБОТКИ ФОСФОГИПСА

1. Способ получения высокочистого углекислого кальция и азотно-сульфатного удобрения в процессе комплексной переработки фосфогипса путем его конверсии раствором карбоната аммония с получением раствора сульфата аммония и фосфомела, включающий растворение фосфомела в азотной кислоте, отделение нерастворимого остатка фильтрацией от раствора нитрата кальция, последующее взаимодействие раствора нитрата кальция с карбонатом аммония с получением продукционной пульпы углекислого кальция в растворе нитрата аммония, осаждение из нее высокочистого углекислого кальция и переработку раствора нитрата аммония, полученного после отделения осадка в азотно-сульфатное удобрение, отличающийся тем, что продукционную пульпу разделяют на две части, одну из которых подают на фильтрацию для отделения осадка высокочистого углекислого кальция, вторую - на предварительное смешение с раствором карбоната аммония до концентрации карбоната аммония в жидкой фазе, равной 4,0-8,0%, в течение 3-7 мин, в процессе осаждения высокочистого улекислого кальция поддерживают температуру 40-45°С и концентрацию избыточного карбоната аммония в жидкой фазе пульпы - 0,5-1,0%, а раствор нитрата аммония, полученный после отделения осадка углекислого кальция, смешивают с раствором сульфата аммония, полученным после конверсии фосфогипса, смесь упаривают, гранулируют и сушат.
2. Способ по п.1, отличающийся тем, что процесс осаждения ведут в течение 90 мин.